Brevet FR2978698A1 — publié le 20130208

VITRAGE A EFFET DECORATIF La présente invention concerne un vitrage, notamment à effet décoratif, combinant à la fois l'esthétique due à l'aspect en trois dimensions de certains revêtements textiles et la stabilité dans le temps des substrats verriers. Elle concerne également un procédé de fabrication de tels vitrages. On connaît différents types de vitrages qui sont constitués de produits feuilletés, et qui comportent un élément décoratif qui est encapsulé entre deux feuilles de verre. On a ainsi proposé un assemblage constitué d'une "feuille" de pierre dont chacune des faces est liée à une feuille de verre par un film intercalaire. On a également proposé un assemblage dans lequel la feuille de pierre était remplacée par une image imprimée. On a enfin proposé, dans le brevet JP 2001226154, un vitrage feuilleté constitué d'une couche de laine ou de fibres qui est prise en sandwich entre deux plaques de verre. Un tel vitrage est destiné à assurer deux fonctions, à savoir d'une part filtrer les rayons ultraviolets et, d'autre part, prévenir l'éclatement des feuilles de verre en cas de choc. On connaît également par ailleurs certains revêtements textiles dont le caractère esthétique provient de leur structure même, c'est-à-dire que leur épaisseur entre pour une bonne part dans leur aspect esthétique. On parlera ci-après de produit textiles trois dimensions ou 3D. Ces revêtements textiles sont particulièrement intéressants dans la mesure où leur aspect esthétique peut prendre des formes extrêmement variées et donner à des vitrages un aspect en trois dimensions remarquable. Aucun des vitrages feuilletés mentionnés précédemment ne permet de mettre en évidence l'aspect 3D de tels revêtements textiles. L'une des difficultés rencontrées lorsque l'on souhaite constituer un vitrage feuilleté encapsulant des revêtements textiles 3D est que ces derniers possèdent une texture particulièrement fragile qui, lorsqu'on la soumet aux méthodes classiques d'encapsulage, a pour effet de s'écraser sous l'effet de la dépression à laquelle on est contraint de les soumettre, si bien qu'ils perdent ainsi leur caractère 3D qui constitue l'essentiel de leur intérêt sur le plan de l'esthétique. La présente invention a pour but de proposer un procédé permettant d'éviter un tel écrasement et d'assurer la réalisation de vitrages feuilletés comportant à coeur un matériau textile de type 3D qui conserve son aspect tridimensionnel après l'opération d'encapsulage. La présente invention a ainsi pour objet un vitrage de type feuilleté comportant une âme dont au moins l'une des faces est liée à un substrat verrier externe par un intercalaire de feuilletage, caractérisé en ce que l'âme est constituée d'un revêtement textile de type 3D. Suivant l'invention l'une ou les deux faces externes du vitrage pourront être constituée d'un substrat verrier. La présente invention a également pour objet un procédé de fabrication d'un vitrage de type feuilleté comportant une âme dont au moins l'une des faces est liée à un substrat verrier par un intercalaire de feuilletage constitué d'un EVA ou d'un PVB, caractérisé en ce qu'il comporte : - une étape d'assemblage d'un ensemble constitué dudit substrat verrier et dudit intercalaire de feuilletage sur une âme constituée d'un revêtement textile de type 3D, - une étape formée de plusieurs phases comprenant une phase de chauffage, une phase de maintien en température, et une phase de refroidissement dudit ensemble et, simultanément, une phase de mise en dépression, une phase de maintien en dépression et une phase de remise à la pression ambiante suivant un profil température/pression spécifique tel que lorsque l'intercalaire de feuilletage est constitué d'un EVA, la mise en dépression s'effectue pendant au moins une partie de la phase de chauffage et, lorsque l'intercalaire de feuilletage est constitué de PVB, la phase de mise en dépression est assurée pendant au moins une partie de la phase de maintien en température. L'intercalaire de feuilletage pourra être constitué d'EVA et, dans ces conditions la phase de chauffage pourra être assurée avec une pente de montée en température de l'ordre de 2,7°C/min. Ensuite la phase de maintien en température pourra s'effectuer entre 100°C et 140°C et préférentiellement aux environs de 130°C. La phase de refroidissement pourra être assurée avec une pente de descente en température de l'ordre de 2,7°C/min. La phase de mise en dépression pourra être assurée avec une pente de descente en pression de l'ordre de 0,8.104 Pa/min et la phase de maintien en dépression pourra s'effectuer entre 0,5.104 Pa et 2.104 Pa et préférentiellement aux environs de 104 Pa. Par ailleurs, la phase de remontée à la pression ambiante pourra être assurée avec une pente de l'ordre de 0,8.104 Pa/min. La phase de mise en dépression pourra commencer simultanément à la phase de chauffage et la phase de remontée à la pression ambiante pourra commencer à la fin de la phase de chauffage. La phase de mise en dépression pourra également commencer sensiblement au milieu de la phase de chauffage. L'intercalaire de feuilletage pourra être constitué de PVB et, dans ces conditions, la phase de chauffage pourra être assurée avec une pente de montée en température de l'ordre de 2,6°C/min. Ensuite la phase de maintien en température pourra s'effectuer entre 70°C et 100°C et préférentiellement aux environs de 80°C. La phase de refroidissement pourra être assurée avec une pente de descente en température de l'ordre de 2,6°C/min. La phase de mise en dépression pourra être assurée avec une pente de descente en pression de l'ordre de 0,8.104 Pa/min et la phase de maintien en dépression pourra s'effectuer entre 104 Pa et 3.104 Pa et préférentiellement aux environs de 2.104 Pa. Par ailleurs la phase de remontée à la pression ambiante pourra être assurée avec une pente de l'ordre de 0,8.104 Pa/min. La phase de mise en dépression pourra commencer simultanément à la phase de chauffage et la phase de maintien en dépression pourra s'étendre sensiblement pour moitié pendant la phase de chauffage et pour moitié pendant la phase de maintien en température. La phase de mise en dépression pourra également commencer à la fin de la phase de chauffage et la phase de maintien en dépression pourra s'étendre sensiblement pendant la phase de maintien en température. La présente invention est particulièrement intéressante en ce qu'elle permet de disposer d'un vitrage dont l'aspect esthétique est extrêmement proche de celui procuré par le matériau textile lui-même, tout en bénéficiant de la protection assurée par les parois de verre contre la poussière et les agressions diverses. Dans une variante de l'invention on peut faire appel à un intercalaire de feuilletage apte à filtrer les rayons ultra-violets, si bien que ce dernier préserve le matériau textile des agressions solaires susceptibles de modifier dans le temps ses qualités esthétiques. On décrira ci-après, à titre d'exemple non limitatif, une forme d'exécution de la présente invention, en référence au dessin annexé sur lequel : - la figure 1 est une vue en coupe transversale d'un vitrage suivant l'invention, - les figures 2 et 3 sont des diagrammes température et pression en fonction du temps montrant les profils de chauffage/refroidissement ainsi que les profils dépression/remontée à pression ambiante de deux modes de mise en oeuvre de l'invention utilisant l'EVA en tant qu'intercalaire de feuilletage, - les figures 4 et 5 sont des diagrammes température et pression en fonction du temps montrant les profils de chauffage/refroidissement ainsi que les profils dépression/remontée à pression ambiante de deux modes de mise en oeuvre de l'invention utilisant le PVB en tant qu'intercalaire de feuilletage, - la figure 6 est une vue en coupe transversale représentant une variante du vitrage suivant l'invention représentée figure 1. Dans un premier mode de mise en oeuvre de la présente invention et ainsi que représenté sur la figure 1, on souhaite réaliser l'encapsulage d'un matériau textile 1 de type 3D entre deux substrats verriers 3. On fait appel pour ce faire à deux feuilles intercalaires 5 constituées d'ethylènevinylacétate, dites ci-après EVA. De façon connue on dispose le sandwich constitué du matériau textile 3D 1 entre les deux feuilles 5 du matériau intercalaire 5 en EVA qui est lui-même disposé entre les deux substrats verriers 3, dans une enceinte dans laquelle on est en mesure de contrôler les conditions de température et de pression. On a représenté sur la figure 2 le profil de pression (courbe en traits pointillés)/température (courbe en traits pleins) que l'on applique à l'assemblage en fonction du temps au cours d'un cycle de fabrication. Dans une première phase a du procédé on chauffe l'assemblage avec une pente de température de l'ordre de 2,7°C/min jusqu'à atteindre la température de réticulation du matériau intercalaire 5 qui se produit vers 130 °C. Ensuite, dans une phase b, on maintient cette température pendant environ 150 min, puis on laisse refroidir, dans une phase c, jusqu'à la température ambiante avec une pente de refroidissement voisine de celle de montée en température. Pendant la phase de chauffage a on diminue progressivement la pression, au cours d'une phase a' à l'intérieur de l'enceinte, de façon à éliminer les produits de dégazage du matériau intercalaire jusqu'à atteindre une pression de l'ordre de 104 Pa avec une pente de l'ordre de 0,8.104 Pa/min. On maintient ensuite, au cours d'une phase b', cette pression pendant sensiblement la phase a de montée en température, puis on augmente progressivement la pression, au cours d'une phase c', avec une pente voisine de la précédente jusqu'à atteindre la pression atmosphérique. Puis on maintient cette pression, au cours d'une phase d', jusqu'à la fin du cycle soit environ 250 min. On a constaté qu'un tel profil de température et de pression permettait à la fois d'éliminer la totalité des produits de dégazage du matériau intercalaire et donc d'éviter la formation de bulles gazeuse dans le produit, tout en évitant d'écraser le matériau textile 1 qui conserve ainsi toutes ses qualités esthétiques. Dans un autre mode de mise en oeuvre de l'invention on met en oeuvre un profil pression/température en fonction du temps qui est représenté sur la figure 3. Suivant ce profil, la caractéristique des températures reste inchangée. En ce qui concerne le profil des pressions, on attend dans une phase a' d'environ la moitié du temps de montée en température (phase a) soit 25 min avant de baisser progressivement la pression à l'intérieur de l'enceinte dans une phase b' et de mettre en oeuvre un profil des températures égal par ailleurs au profil précédent. On a constaté qu'un tel profil pression/température permettait également d'obtenir une bonne élimination des produits de dégazage et un non écrasement du matériau textile 1. Il est ainsi essentiel suivant l'invention de créer une dépression en mesure d'aspirer les produits de dégazage pendant au moins une partie de la phase de montée en température du produit. On peut, suivant l'invention, faire appel à un autre type de matériau intercalaire, à savoir le polyvinylbutyral, dit ci-après PVB. On a constaté que toutes choses égales par ailleurs le profil pression/température était alors notablement différent de celui mis en oeuvre avec l'EVA. On a représenté sur la figure 4 un tel profil. On constate que dans une phase a on chauffe l'assemblage de façon progressive à partir de la température ambiante jusqu'à atteindre la température de réticulation du PVB, soit environ 80°C, avec une pente de montée en température d'environ 2,6°C/min. Puis, au cours d'une phase b, on maintient cette température pendant une durée d'environ 50min avant de refroidir l'assemblage, au cours d'une phase c jusqu'à la température ambiante avec une pente de refroidissement voisine de la pente de chauffage. Pendant le même temps, au cours d'une phase a', on diminue la pression dans l'enceinte jusqu'à atteindre une pression de l'ordre de 2.104 Pa puis on maintient celle-ci, au cours d'une phase b', jusqu'à la fin de la montée en température et bien au-delà en fait pendant environ le tiers de la phase b du palier de chauffage. Puis on remonte jusqu'à la pression atmosphérique avec une pente voisine de la pente de mise en dépression. La pression atmosphérique est ensuite maintenue jusqu'à la fin du cycle. On constate qu'un tel profil permet, ainsi que précédemment d'éliminer le gaz de désorption du PVB tout en maintenant la structure 3D du matériau textile. Dans une autre forme de mise en oeuvre de la présente invention on a, ainsi que représenté sur la figure 5, décalé dans le temps, au cours d'une phase a', la mise en dépression de l'assemblage jusqu'à la fin de la phase de montée en température a, et l'on a maintenu la dépression dans l'enceinte au cours d'une phase c' pendant toute la durée de montée en température de la phase b. Puis on a rétabli la pression dans l'enceinte au cours d'une phase d'. On constate ainsi que dans le cas où l'on utilise du PVB en tant que matériau intercalaire il est essentiel de diminuer la pression pendant au moins une partie du palier de maintien en température de l'assemblage. Dans une variante de mise en oeuvre de l'invention représentée sur la figure 6, le vitrage ne comportera qu'un substrat verrier extérieur 3, si bien que l'une des faces la du matériau textile 1 se trouvera à l'air libre. Un tel mode de mise en oeuvre de l'invention est intéressant en ce qu'il permet, tout en protégeant l'une des faces de celui-ci, de fournir un accès visuel et tactile direct à son autre face. Le substrat verrier 3 peut bien entendu être de diverses natures et être notamment constitué de verre clair, de verre à couche, de verre teinté, de verre miroir etc...20 REVENDICATIONS1. Vitrage de type feuilleté comportant une âme (1) dont au moins l'une des faces est liée à un substrat verrier (3) externe par un intercalaire de feuilletage, caractérisé en ce que l'âme (1) est constituée d'un revêtement textile de type 3D. 2. Vitrage suivant la revendication 1 caractérisé en ce que ses deux faces externes sont constituées d'un substrat verrier. 3. Procédé de fabrication d'un vitrage de type feuilleté comportant une âme (1) dont au moins l'une des faces est liée à un substrat verrier (3) par un intercalaire de feuilletage (5) constitué d'un EVA ou d'un PVB, caractérisé en ce qu'il comporte : - une étape d'assemblage d'un ensemble constitué dudit substrat verrier et dudit intercalaire de feuilletage sur une âme constituée d'un revêtement textile de type 3D, - une étape formée de plusieurs phases comprenant une phase de chauffage, une phase de maintien en température, et une phase de refroidissement dudit ensemble et, simultanément, une phase de mise en dépression, une phase de maintien en dépression et une phase de remise à la pression ambiante suivant un profil température/pression spécifique tel que lorsque l'intercalaire de feuilletage est constitué d'un EVA, la mise en dépression s'effectue pendant au moins une partie de la phase de chauffage et, lorsque l'intercalaire de feuilletage est constitué de PVB, la phase de mise en dépression est assurée pendant au moins une partie de la phase de maintien en température. 6. Procédé de fabrication d'un vitrage suivant la revendication 3 dans lequel l'intercalaire de feuilletage est constitué d'EVA caractérisé en ce que la phase de chauffage est assurée avec une pente de montée en température de l'ordre de 2,7°C/min. 7. Procédé de fabrication d'un vitrage suivant la revendication 4 caractérisé en ce que la phase de maintien en température s'effectue entre 100°C et 140°C et préférentiellement aux environs de 130°C. 6. Procédé de fabrication d'un vitrage suivant l'une des revendications 4 ou 5 caractérisé en ce que la phase de refroidissement est assurée avec une pente de descente en température de l'ordre de 2,7°C/min. 7. Procédé de fabrication d'un vitrage suivant l'une des revendications 4 à 6 caractérisé en ce que la phase de mise en dépression est assurée avec une pente de descente en pression de l'ordre de 0,8.104 Pa/min. 8. Procédé de fabrication d'un vitrage suivant l'une des revendications 4 à 7 caractérisé en ce que la phase de maintien en dépression s'effectue entre 0,5.104 Pa et 2.104 Pa et préférentiellement aux environs de 104 Pa. 9. Procédé de fabrication d'un vitrage suivant l'une des revendications 4 à 8 caractérisé en ce que la phase de remontée à la pression ambiante est assurée avec une pente de l'ordre de 0,8.104 Pa/min. 10. Procédé de fabrication d'un vitrage suivant l'une des revendications 4 à 9 caractérisé en ce que la phase de mise en dépression commence simultanément à la phase de chauffage. 11. Procédé de fabrication d'un vitrage suivant la revendication 10 caractérisé en ce que la phase de remontée à la pression ambiante commence à la fin de la phase de chauffage. 12. Procédé de fabrication d'un vitrage suivant l'une des revendications 4 à 9 caractérisé en ce que la phase de mise en dépression commence sensiblement au milieu de la phase de chauffage. 13. Procédé de fabrication d'un vitrage suivant la revendication 3 dans lequel l'intercalaire de feuilletage est constitué de PVB caractérisé en ce que la phase de chauffage est assurée avec une pente de montée en température de l'ordre de 2,6°C/min. 14. Procédé de fabrication d'un vitrage suivant la revendication 13 caractérisé en ce que la phase de maintien en température s'effectue entre 70°C et 100°C et préférentiellement aux environs de 80°C. 15. Procédé de fabrication d'un vitrage suivant l'une des revendications 13 ou 14 caractérisé en ce que la phase de refroidissement est assurée avec une pente de descente en température de l'ordre de 2,6°C/min.16. Procédé de fabrication d'un vitrage suivant l'une des revendications 13 à 15 caractérisé en ce que la phase de mise en dépression est assurée avec une pente de descente en pression de l'ordre de 0,8.104 Pa/min. 17. Procédé de fabrication d'un vitrage suivant l'une des revendications 13 à 16 caractérisé en ce que la phase de maintien en dépression s'effectue entre 104 Pa et 3.104 Pa et préférentiellement aux environs de 2.104 Pa. 18. Procédé de fabrication d'un vitrage suivant l'une des revendications 13 à 17 caractérisé en ce que la phase de remontée à la pression ambiante est assurée avec une pente de l'ordre de 0,8.104 Pa/min. 19. Procédé de fabrication d'un vitrage suivant l'une des revendications 13 à 18 caractérisé en ce que la phase de mise en dépression commence simultanément à la phase de chauffage. 20. Procédé de fabrication d'un vitrage suivant la revendication 19 caractérisé en ce que la phase de maintien en dépression s'étend sensiblement pour moitié pendant la phase de chauffage et pour moitié pendant la phase de maintien en température. 21. Procédé de fabrication d'un vitrage suivant l'une des revendications 13 à 18 caractérisé en ce que la phase de mise en dépression commence à la fin de la phase de chauffage. 22. Procédé de fabrication d'un vitrage suivant la revendication 21 caractérisé en ce que la phase de maintien en dépression s'étend sensiblement pendant la phase de maintien en température.